ПОКРЫТИЕ

Полезная модель относится к области строительства, а именно к конструкции покрытия, предназначенного для использования, в частности на спортивных и детских площадках с применением экологически чистых материалов на основе переработки отходов шинной и резиновой промышленности.
Из уровня техники известны деревянные покрытия для детских и спортивных площадок с разметкой, вьшолненной в соответствии с конкретными правилами игры.
Известна также конструкция пористого покрытия, изготовленная способом по патенту RU № 2034808 С1, Е 01 С 13/00, опубл. 10.05.1995, заключающимся в том, что готовят пластическую массу на основе наполнителя в виде резиновой крошки и связующего в виде полимерного материала, дополнительно в состав смеси вводят битум, волокнистый наполнитель, антисептик, все это перемешивают в смесителе. Полученную смесь укладывают ровным слоем на основание. При изготовлении данного покрыгия требуется обязательный нагрев материала до 160 - 180°С. Известное решение является наиболее близким к предложенному решению с точки зрения средств его выполнения.
Недостатком этого решения является ограниченные технические возможности, поскольку оно не обеспечивает получение требуемых эксплуатационных свойств, касающихся прочности поверхностного слоя, гидроизоляции и сцепления при использовании его на спортивных и детских площадках, а также в местах с влажной средой: саунах, бассейнах и т.п. Кроме этого, конструкция покрытия по прототипу не обладает оптимальным сочетанием пластических и упругих свойств в условиях эксплуатации при низких температурах, а также оно недостаточно водостойко.
Задачей, на решение которой направлена полезная модель, является расширение технических возможностей за счет создания бесшовного, с высоким коэффициентом сцепления (противоскольжения), водонепроницаемого, износостойкого по1фьпия разных цветов с использованием при этом экологически чистых материалов.
2 Q о 3 i---т,,,, () iBiia III II
МПК E 01 с 13/00 ПОКРЫТИЕ
образования единой неразъемной конструкции с высокими физическими свойствами по слоям; во-вторых, в вьшолнении нижнего слоя с наполнителем из резиновой крошки, получаемой из отходов шинной и резиновой промышленности или искусственного каучука; в-третьих, в подборе соответствующих параметров покрытия: толщины слоев, величины фракции резиновой крощки и толщины покрытия в целом, отвечаюпщх условиям эксплуатации.
Принимая во внимание относительную сложность выделения и разделения существенных признаков при решении поставленной задачи и точности их изложения, формула полезной модели составлена без разделения на отличительную и ограничительную части.
Для достижения технического результата при решении поставленной задачи покрытие, вьшолненное многослойным, состоит, по меньшей мере, из одного слоя полимерного материала, и, по меньшей мере, одного пористого слоя, представляющего собой затвердевшее связующее вещество на основе полимерного материала с размещенным в нем наполнителем в виде резиновой крошки фракцией от 0,5 до 20 мм в массовом соотношении, образующим пористую структуру, пористый слой расположен сверху или снизу, или между слоями из полимерного материала, слои связаны между собой с возможностью образования монолитного, неразъемного покрытия, при этом толщину «Т пористого слоя выбирают равной 3,0 - 70,0 мм, а толщину «t слоя из полимерного материала - 0,5 -5,0 мм.
Возможны и другие варианты вьшолнения дорожного покрытия, согласно которым необходимо, чтобы:
-оно представляло бы собой два последовательно расположенных слоя, один из которых вьшолнен из полимерного материала и расположен над пористым слоем, при этом верхний слой вьшолнен толщиной, равной 1-5 мм.
-оно представляло бы собой слой, вьшолненный из полимерного материала толщиной «t, равной 0,5 - 3,7 мм, и пористый слой, расположенный над ним толщиной «Т, равной 4,0 - 27,0 мм.
-оно представляло бы собой два слоя из полимерного материала толпщной «t, равной 0,5 - 3,7 мм, и один пористый слой, расположенный между ними толщиной «Т, равной 4,0 - 27,0 мм.
-верхний слой покрытия бьш бы вьшолнен цветным путем добавления в полимерный материал красителя или путем использования резиновой кроппси из цветного материала.
-в качестве основы резиновой крошки использовали бы отходы шинной и резиновой промышленности или искусственный каучук.
-в качестве полимерного материала использовали бы полиуретан или «сырую резину.
-оно было бы выполнено с силовым сетчатым элементом, расположенным в основании нижнего слоя для предотвращения разрушения.
Указанные признаки являются суш;ественными и взаимосвязанными между собой причинно-следственной связью с образованием совокупности суп ;ественных признаков, достаточных для достижения технического результата.
Сущность полезной модели поясняется чертежами, где
на фиг.1 изображено поперечное сечение фрагмента покрытия (пример 1);
на фиг.2 - поперечное сечение фрагмента покрытия (пример 2);
на фиг.З - поперечное сечение фрагмента покрытия (пример 3);
Полезная модель поясняется конкретными примерами (фиг. 1,2,3) выполнения, которые, однако, не являются единственно возможными, но наглядно демонстрируют возможность достижения данной совокупностью существенных признаков заданного технического результата.
Покрытие 1 (фиг. 1,2,3) выполнено многослойным, состоящим, по меньшей мере, из одного слоя 2 полимерного материала, и, по меньшей мере, одного пористого слоя 3, представляющего собой затвердевшее связующее вещество 4 на основе полимерного материала с размещенным в нем наполнителем в виде резиновой крошки 5 фракпией от 0,5 до 20 мм в массовом соотношении, образующим пористую структуру.
Пористый слой 3 в зависимости от назначения и условий эксплуатации может быть расположен сверху или снизу, или между слоями 2, вьшолненными из полимерного материала, при этом указанные слои связаны между собой с возможностью образования монолитного неразъемного покрытия.
Ниже представлено несколько примеров реализации полезной модели.
Пример №1. Покрытие 1 (фиг.1) применительно к настилам полов животноводческого хозяйства может состоять из одного пористого слоя 3, являющегося нижним слоем, размещенным на основании 6, и одного слоя 2, являющегося верхним слоем, вьшолненным из полимерного материала. Слои 2 и 3 связаны между собой с возможностью образования неразъемной конструкции с высокопрочной рабочей поверхностью 7. Для технологии обслуживания копытных
животных особенно важно, чтобы покрытие пола было с одной стороны относительно упругим, теплоизоляционным, не каменным, а главное с очень прочной рабочей поверхностью. Предложенное решение удовлетворяет этим требованиям. Вьшолнение верхнего слоя 2 из полиуретана позволило повысить прочностные свойства покрытия 1 для пола помещений для животных. Особенно стоит отметить, что животные, в частности лошади, находясь в стойлах, где на полу размещено покрытие описанной вьппе конструкции, не выкрашивали его копытами, как это было с каменным полом. Выполнение покрытия 1 пола упругим, оказывает благотворное действие на животных, не нарушает их психику и как бы «умиротворяет их состояние. С целью оптимальных стоимостно-прочностных свойств покрытие 1 для пола животноводческих ферм вьшолняют с верхним слоем 2 толщиной «t не менее 1,0 мм, и нижним пористым слоем 3 - толщиной «Т, равной 3,0 - 20,0 мм.
Пример №2. Конструкция покрытия 1, (фиг,2) применительно к использованию его в качестве палубного покрытия состоит из одного пористого слоя, являющегося верхним слоем 8, и одного слоя, являющегося нижним слоем 9, вьшолненным из полимерного материала и связанным с палубой 10. Слои 8 и 9 связаны между собой с возможностью образования неразъемной конструкции.
Вьшолнение верхнего слоя 8 пористым способствует эффективному отводу жидкости с поверхности 11, снижает вибрацию, обеспечивает шумопоглощение, кроме этого такое покрытие улучшает эксплуатационные свойства ввиду предотвращения скольжения по поверхности.
С целью получения оптимальных стоимостно-прочностных показателей палубного покрытия с учетом условий эксплуатации судна (море, река, широта, долгота, и т.п.) нижний слой 9, связанный с верхом палубы 10 и выполненный из полимерного материала, имеет толщину «t, равную 0,5 - 3,7 мм, а верхний слой 8 - толщину «Т, равную 2,0 - 27,0 мм.
Пример №3. Покрьггие 1 (фиг.З) представляет собой два слоя 2 из полимерного материала толщиной «t, равной 0,5 - 3,7 мм, и один пористый слой 3, расположенный между слоями 2 и представляющий затвердевшее связующее вещество на основе полимерного материала с размещенным в нем наполнителем в виде резиновой крошки фракцией 0,5 - 20,0 мм в массовом соотношении, образующем пористую структуру, и толщиной «Т, равной 4,0 - 27,0 мм.
Для улучшения внешнего ввда покрытия 1 и придания ему высоких потребительских свойств в полимерный материал слоя, являющегося верхним вводят краситель в виде сухих красок типа оксида железа. Такое решение особенно существенно при изготовлении покрытий для детских и спортивных площадок. Возможно выполнение покрытия зеленого, кирпичного, темно-бордового, черного и других цветов, также возможно получение пвета путем вьшолнения покрытия из бесцветного полимерного материала и применением наполнителя из цветной резиновой крошки.
Для обеспечения соответствия покрыгия 1 требованиям экологической чистоты в качестве основы резиновой крошки 5 используют отходы шинной и резиновой промьппленности или искусственный каучук, а в качестве полимерного материала используют полиуретан или «сырую резину.
Технология изготовления покрытия, приведенного в примере №2, заключается в следующем.
На предварительно подготовленную поверхность палубы 10 наносят слой 9 в виде жидкого полиуретана, после его затвердения, поверх его размещают пористый слой 8, изготовленный из смеси, состоящей из связующего вещества 4, например, в виде полиуретана с наполнителем из резиновой крощки 5. Резиновую крошку 5 производят путем дробления отходов шинной или резиновой промышленности до фракции 20 мм и менее. В качестве отходов используют старые или неиспользуемые автомобильные покрышки или искусственный каучук. Наполнитель берут в количестве весовых частей от 1:1 до 6:1 к массе связующего вещества. В качестве связующего вещества применен полиуретан, в отношении к которому наполнитель взят в соотношении 1:3 с возможностью получения пористой структуры, формирующей упругие свойства палубного покрытия. Полученную смесь тщательно перемешивают, например, в шнековом смесителе с реверсивным приводом с горизонтально расположенным шнеком, верхней загрузкой компонентов смеси и выгрузкой вдоль оси шнека. Полученную смесь раскладывают на слой 9, приклеенный к палубе 10, благодаря своим клеящим свойствам. Затем его выравнивают и вьщерживают. Слой 8 полимеризуется (затвердевает) в течение от 8 до 24 часов в зависимости от его параметров, температуры и влажности окружающего воздуха. В случае необходимости в связующее вещество 4 добавляют краситель. Вьшолнения слоев на основе одного и
того же материала - полиуретана, способствует образованию единой, неразъемной конструкции палубного покрытая 1.
В случае необходимости для предотвращения разрушения покрытия 1 на части оно снабжено силовым сетчатым элементом 12, расположенным в одном из слоев покрытия, в частности на фиг.З в нижнем слое 2, а на фиг.1 в нижнем слое 3.
Полезная модель соответствует условию патентоспособности «промышленная применимость, поскольку его реализация возможна при использовании суп1;ествующих средств производства с применением известных технологических процессов. Покрытие имеет широкую область применения, оно может использоваться в животноводстве, а именно в местах содержания, мойки и перевозки животных, а также в местах, где из-за наличия воды (бассейны, сауны, ступени, причалы, яхты и т.п.) высока вероятность скольжения, в местах, где требуется применение противоскользяпщх и одновременно прочных покрыгий, например, въезды-выезды из гаражей, автостоянок, места перемешения автопогрузчиков и т.п., в качестве палубного покрытия, нокрьггия для детских и спортивных площадок и во многих других случаях. Покрытие вьшолняется бесшовным за счет использования возможности непрерьшного без видимых границ нанесения смеси и полимерного материала при формировании слоев.
Стабильное противоскольжение покрытия, как уже отмечалось, обеспечивается применением полиуретанового материала, при этом использование нижнего слоя с наполнителем из резиновой крошки повьппает эластичность и упругие свойства покрытия, снижая тем самым степень травматизма при эксплуатации покрытия в детских и спортивных учреждениях. Водонепроницаемые свойства покрытия обеспечивает сплошная полиуретановая пленка, являющаяся хорошей гидроизоляцией.